"厚み方向に垂直な第一主表面とそれに対向する第二主表面を有する透明な平行平板形状の基板と、第一主表面に形成された、屈折率の異なる二種類以上の誘電体材料よりなる厚み方向の多層構造体であって、各誘電体材料ごとに積層の単位となる層の形状が第一主表面に平行な第一面内方向に周期的凹凸構造を有し、第一面内方向に垂直な方向には一様であるか、または第一面内方向より大きい長さの周期的または非周期的な凹凸構造を有し、その形状を周期ごとに繰り返しつつ厚み方向に層状に積層されていて、厚み方向に入射する波長740nmから840nmの光に対して1/2波長板として作用することを特徴とする第一フォトニック結晶と、第二主表面に形成された、屈折率の異なる二種類以上の誘電体材料よりなる厚み方向の多層構造体であって、各誘電体材料ごとに積層の単位となる層の形状が第二主表面に平行な第二面内方向に周期的凹凸構造を有し、第二面内方向に垂直な方向には一様であるか、または第二面内方向より大きい長さの周期的または非周期的な凹凸構造を有し、その形状を周期ごとに繰り返しつつ厚み方向に層状に積層されていて、厚み方向に入射する波長740nmから840nmの光に対して1/4波長板として作用することを特徴とする第二フォトニック結晶からなり、前記第一フォトニック結晶の前記第一面内方向と、前記第二フォトニック結晶の前記第二面内方向は、60°の角度をなすように形成されていることを特徴とする光ピックアップ用1/4波長板である。前記屈折率の異なる二種類以上の誘電体材料の一方が、SiO2、MgFまたはそれらの混合物からなることを特徴とする請求項1に記載の光ピックアップ用1/4波長板。前記屈折率の異なる二種類以上の誘電体材料の他の一方が、TiO2、Nb2O5、Ta2O5、ZrO2、HfO2、Al2O3からなる群から選ばれた一つの酸化物または前記の群から選ばれた二以上の酸化物の混合物からなることを特徴とする請求項1ないし2に記載の光ピックアップ用1/4波長板。前記透明基板が透明なガラス、ガラスセラミックスおよびセラミックスからなる群から選ばれた一つの材料からなることを特徴とする請求項1ないし3に記載の光ピックアップ用1/4波長板。本発明が解決しようとする課題は、CD、DVD、BDの記録再生波長すなわち780nm、650nm、405nmの波長を有する光に対して1/4波長板として使用可能な、安価で大量生産することができる波長板、特に光ピックアップ用波長板を提供することである。本発明は、厚み方向に垂直な第一主表面とそれに対向する第二主表面を有する透明な平行平板形状の基板と、第一主表面に形成された、屈折率の異なる二種類以上の誘電体材料よりなる厚み方向の多層構造体であって、各誘電体材料ごとに積層の単位となる層の形状が第一主表面に平行な第一面内方向に周期的凹凸構造を有し、第一面内方向に垂直な方向には一様であるか、または第一面内方向より大きい長さの周期的または非周期的な凹凸構造を有し、その形状を周期ごとに繰り返しつつ厚み方向に層状に積層されていて、厚み方向に入射する波長740nmから840nmの光に対して1/2波長板として作用することを特徴とする第一フォトニック結晶と、第二主表面に形成された、屈折率の異なる二種類以上の誘電体材料よりなる厚み方向の多層構造体であって、各誘電体材料ごとに積層の単位となる層の形状が第二主表面に平行な第二面内方向に周期的凹凸構造を有し、第二面内方向に垂直な方向には一様であるか、または第二面内方向より大きい長さの周期的または非周期的な凹凸構造を有し、その形状を周期ごとに繰り返しつつ厚み方向に層状に積層されていて、厚み方向に入射する波長740nmから840nmの光に対して1/4波長板として作用することを特徴とする第二フォトニック結晶からなり、前記第一フォトニック結晶の前記第一面内方向と、前記第二フォトニック結晶の前記第二面内方向は、60°の角度をなすように形成されていることを特徴とする光ピックアップ用1/4波長板である。本発明の光ピックアップ用1/4波長波長板は、厚み方向に入射する直線偏光の偏波方向に対して、前記第一面内方向を75°傾け、前記第二面内方向を15°傾けた状態で使用される。このとき、本発明の1/4波長板は、CDとDVDの記録再生波長すなわち780nmと650nm、405nmの波長を有する直線偏光に対して、90°±10°の位相差を与え、かつ、BDの記録再生波長すなわち405nmの波長を有する直線偏光に対して、270°±10°=90°180°±10°の位相差を与える。すなわち、CD、DVD、BDの記録再生波長において、単一の素子により光ピックアップ用1/4波長板を実現できる。また本発明は、前記屈折率の異なる二種類以上の誘電体材料の一方が、SiO2、MgFまたはそれらの混合物からなることを特徴とする光ピックアップ用1/4波長板である。また本発明は、前記屈折率の異なる二種類以上の誘電体材料の他の一方が、TiO2,Nb2O5、Ta2O5、ZrO2、HfO2、Al2O3からなる群から選ばれた一つの酸化物たは前記の群から選ばれた二以上の酸化物の混合物からなることを特徴とする光ピックアップ用1/4波長板である。また本発明は、前記透明基板が透明なガラス、ガラスセラミックスおよびセラミックスからなる群から選ばれた一つの材料からなることを特徴とする光ピックアップ用1/4波長板である。本発明の光ピックアップ用1/4波長板は、CD、DVD、BDの記録再生波長に対して同時に使用できるものであって、特殊な材料を使用せずに大きな面積に形成可能で、かつ透明基板の両面に一体にフォトニック結晶が形成されているため軸合わせも容易であり、無機材料のみで形成することも可能であるという利点がある。CD、DVD、BDの記録再生波長すなわち780nm、650nm、405nmの波長を有する光に対して光ピックアップ用1/4波長板として使用可能な、安価で大量生産することができる光ピックアップ用波長板を提供するという目的を、実現した。以下、本発明の実施例1を説明する。FDTD法によりフォトニック結晶の各設定波長における位相差を計算した。各設定波長において1/2波長板となる第一フォトニック結晶と1/4波長板となる第二フォトニック結晶についての位相データを基にして、ミュラー行列を使って波長板2枚を通過する直線偏光の位相差を計算した計算結果を表1に示す。また、これを図示したものを図3に示す。同じく楕円率について計算した結果を表2、図4に示す。設定波長が740nmから840nmの範囲で、三波長について位相差が90°または270°=90°180°に近くなり、楕円率が0.85を超えることが認められる。以上の通り、入射光の偏波方向と各波長板構造の軸方向のなす角度を第一フォトニック結晶については75°、第二フォトニック結晶については15°と設定して、設定波長を変えた際の位相差をシミュレーションにより求めた結果、設定波長750nmのときにCD780nm、DVD650nm、BD405nmの三波長の光に対して位相差が90°±10°の光ピックアップ用1/4波長板になることがわかった。前記のシミュレーションによる設計に従い、本発明の1/4波長板を作成した。周期193nm、アスペクト比約0.4、断面形状が三角形状である凹凸構造体を透明基板の両面に形成し、表面と裏面の凹凸の溝のなす角度を60°とした基板をナノインプリント法により作製した。バイアススパッタリング法を用いて、前記基板の両面に片面づつ成膜を行い、第一フォトニック結晶と第二フォトニック結晶を作製した。SiターゲットとNbターゲットを用いて、Arガス雰囲気中でSiO2膜とNb2O5膜を交互に成膜した。その成膜においては、波長750nmで位相差がそれぞれ180°、90°になるように設計した結果から求めた必要膜総数を積層した。第一フォトニック結晶は、膜厚20nmのSiO2層と膜厚20nmのNb2O5層を単位周期として140周期を積層し、第一フォトニック結晶は、膜厚20nmのSiO2層と膜厚20nmのNb2O5層を単位周期として70周期を積層した。入射する直線偏光の偏波方向と第一フォトニック結晶の溝方向のなす角度が75度になるように素子を配置して回転検光子法を用いて位相差を評価を行った結果、波長780nmにおいて94.1°、波長650nmにおいて90.5°、波長405nmにおいて272.4=92.4180°の位相差となることがわかった。すなわち、前記三波長において位相差が90°±10°の範囲にあり、前記三波長対応の光ピックアップ用波長板が作成できたことが確認された。"